(57)【要約】      （修正有）【課題】Ｐタイルや塩ビシートなど化学床保護を目的とし、柔軟性（可撓性）を付与させて密着性を向上させクラックや剥がれを防止すると共に、本来の高硬度、高自己流動性、高光沢を保持して、さらに低い帯電抵抗値を有するようにする化学床保護用可撓性付与常温硬化型無機質コーティング剤を提供する。【解決手段】少なくともアルコキシシランの１種もしくは２種以上が４官能及び３官能のアルコキシシランの混合物から成るポリオルガノシロキサンと、平均径５〜２０ｎｍの超微粒コロイダルシリカとを混合した主成分に対し、シリコーンアルコキシオリゴマー及び／又は２官能のアルコキシシランと、前記超微粒シリカとアルコキシシランとの結合剤としてシランカップリング剤と、触媒としてリン酸系触媒やチタン系触媒と、被膜の静電気特性を改善するためにイオン伝導剤等とを配合した化学床保護用可撓性付与常温硬化型無機質コーティング剤。【選択図】なし【特許請求の範囲】
【請求項１】
少なくともアルコキシシランの１種もしくは２種以上が４官能及び３官能のアルコキシシランの混合物から成るポリオルガノシロキサン１０〜４５ｗｔ％と、平均径５〜２０ｎｍの超微粒コロイダルシリカ１０〜５０ｗｔ％とを混合したものを主成分とする化学床保護用可撓性付与常温硬化型無機質コーティング剤。
【請求項２】
上記主成分に対し、少なくとも化学床用として可撓性を付与させるためにシリコーンアルコキシオリゴマー及び／又は２官能のアルコキシシランを２〜２０ｗｔ％とし、前記超微粒コロイダルシリカとアルコキシシランとの結合剤としてシランカップリング剤０．５〜２．０ｗｔ％と、前記アルコキシシランの加水分解によって生成されるシラノールの縮合反応を促進させる触媒としてリン酸系触媒やチタン系触媒などを０．５〜５ｗｔ％とを配合してなる請求項１記載の化学床保護用可撓性付与常温硬化型無機質コーティング剤。
【請求項３】
前記コーティング剤の静電気特性を改善するためにイオン伝導剤、超微粒子の導電性酸化錫粉末、導電性酸化インジウム粉末及びそれを分散した塗料から選ばれる少なくとも１種以上を０．１ｗｔ％〜５．０ｗｔ％添加した請求項１及び２記載の化学床保護用可撓性付与常温硬化型無機質コーティング剤。
【請求項４】
少なくとも複数の官能基を含むアルコキシシランから成るポリオルガノシロキサンと、平均径５〜２０ｎｍの超微粒コロイダルシリカとを混合したものを主成分とするコーティング剤であって、粘度が３ｃＳｔ（ｍｍ２／ｓ）以下で床面に流し込んだ時に膜厚が３〜７μｍに自己平滑化するような適切な流動性を有すると共に、硬度が鉛筆硬度で８Ｈを越え、帯電抵抗値が１×１０１０Ω以下である化学床保護用可撓性付与常温硬化型無機質コーティング剤。
【発明の詳細な説明】
【発明の詳細な説明】
【技術分野】
【０００１】  本発明は、本願出願人が提案した特開２００６−３０７１２４号の改良に関し、特にＰタイルや塩ビシートなど化学床の保護を目的として可撓性及び密着性を向上させた無機塗料コーティング剤に関するものである。即ち、硬化時間が短縮でき、尚且つ特別な装置を必要とせず常温にて乾燥が可能で短時間に硬化させることができ、現場での作業性に優れた無機塗料であって、柔軟性を有する塩ビ系化学床材のコーティング剤としてある程度の柔軟性（可撓性）を向上させてコーティング層のひび割れ、クラックを防止すると共に、記公開特許に開示した高硬度、耐摩耗性、自己流動性、高光沢を向上させることのできる化学床保護用可撓性付与常温硬化型無機質コーティング剤を提供する。
【背景技術】
【０００２】  従来、床の保護材としては市販のワックスが一般的で、このワックスは主成分が合成樹脂とロウから構成されているために、耐久性に乏しく直ぐに光沢が落ちて被膜がなくなると言った問題点があった。また、耐水性や耐酸性、耐アルカリ性、耐溶剤性に乏しいために黒ずみや変色が発生しやすく、定期的な剥離が必要となり廃液処理が必要で環境にも不適な工法となる。近年、このワックスに代る工法として各種コーティング剤が注目を浴びており、シリコーン系コーティング剤やアルコキシシラン系コーティング剤、紫外線照射型樹脂コーティング剤、ワックス強化型コーティング剤などが多種にわたって商品化されている。しかしながら、いずれのコーティング剤においても下記に示すような問題点などが多くあり、実用化に至っていないのが現状である。【０００３】  シリコーン系やアルコキシシラン系コーティング剤はシランの加水分解によってシラノールを生成し、このシラノールの縮合反応によってシロキサン結合を有し、ガラスに近い骨格の膜を形成する。この膜はシランの選定によって１Ｈ〜８Ｈ位の被膜を形成することができ、床用コーティング剤として高硬度で光沢のある仕様とすることができる。しかしながら、重歩行の床などに耐えうるコーティング仕様にするには少なくとも８Ｈを超える硬度が必要となる。これは歩行により土砂などを持ち込むためにその研磨力に耐えうるだけの硬度が必要となるからで、この高硬度を得るためにシリコーンやアルコキシシラン単体で高硬度を得ることは、シランの選定などによりある程度は可能ではあるが、上記、８Ｈを超える硬度を得ることは困難となる。また、高硬度を得るためには設計されたコーティング剤は柔軟性に乏しく、曲げや衝撃に対して割れが発生し易くなる傾向にある。従って塩ビタイル特有の変形に追従できずにコーティング剤にクラックが発生したり、架橋収縮によりタイルなどの反りが発生しやすくなる。反面、このような問題を解決するために硬度を低くするとクラックやタイルの反りの問題点は解消されるが、重歩行に耐えられずに著しい塗膜の劣化、例えば黒ずみや歩行による深傷の侵入などが発生して美観を著しく損ねて修復困難な状態になる可能性がある。更にシリコーン単体やアルコキシシラン単体の場合にはコーティング剤の帯電抵抗値が１×１０１５Ωと高いために、歩行により静電気が発生しやすくなるなどの問題点もあった。【０００４】  また、紫外線照射型樹脂コーティング剤（ＵＶコート）は、一般的にアクリル系樹脂などの硬度反応の促進を促すために紫外線を照射する。紫外線照射の方法は専用の器具を用いて現場にて処理しなけれればならず、作業にかなりの時間を要するために施工コストが高価になることや紫外線そのものが人体に有害なために完全防具にて作業をしなければならない。また、処理後の被膜も４Ｈ〜６Ｈ程度の硬度であるため、重歩行の床においては耐久性に乏しいため、光沢が短時間に落ちて傷や黒ずみが発生し、修復困難となるなどの問題がある。【０００５】  さらに、ワックス強化型コーティング剤は基本組成がワックスと同等なために高硬度を得ることが難しく、基本的にはワックスと同様な問題点が発生する。
【従来技術】
【０００６】  例えば、特許文献１（本出願人が提案した上記特開２００６−３０７１２４号公報）には、「常温硬化型無機質コーティング基本組成が、シリコーン、シロキサン、アルコキシド、メチルシリケート、エチルシリケート、珪酸ナトリウム、珪酸リチウムの１種若しくは２種以上の主成分１００重量比に対して、Ａ：硬度付与剤としてシリカ、シリカゾル、アルミナゾル、チタニアゾルから選ばれる１種若しくは２種以上を５〜５０重量比と、Ｂ：バインダーとしてシランカップリング剤を０．０２〜２重量比と、Ｃ：内添硬化促進触媒として銀、すず、亜鉛、チタン、リン酸、アルミ、アンモニアから選ばれる１種若しくは２種以上を０．２〜１０重量比と、Ｄ希釈剤としてメタノール、エタノール、イソプロピルアルコール、酢酸エチルから選ばれる１種若しくは２種以上を０〜３０重量比とを内添した基本組成からなる常温硬化型無機質コーティング剤」［請求項３］であり、その膜特性が「硬度が鉛筆硬度で８Ｈ以上、光沢が６０以上であること」［請求項１］及び「コーティング後に熱処理を要さず、長くとも９０分若しくはそれ以内に指触乾燥し、塗膜後の光沢が６０以上の状態となること」［請求項２］が記載されている。
【０００７】  しかしながら、特許文献１においては、本発明の如く「アルコキシシランの１種もしくは２種以上が４官能及び３官能のアルコキシシランの混合物から成るポリオルガノシロキサン１０〜４５ｗｔ％と、平均径５〜２０ｎｍの超微粒コロイダルシリカ１０〜５０ｗｔ％とを混合した主成分に、化学床用として可撓性を付与させるためにシリコーンアルコキシオリゴマー及び／又は２官能のアルコキシシランを２〜２０ｗｔ％配合する」点が記載されていない。即ち、上記公報には平均粒径５〜２０ｎｍの超微粒コロイダルシリカを使用した点が記載されておらず、したがって粘度が３ｃＳｔ（ｍｍ２／ｓ）以下で床面に流し込んだ時に膜厚が３〜７μｍに自己平滑化するような適切な流動性を安定して得られず、被膜の硬度も８Ｈを超えて安定しない。また、コーティング膜の可撓性付与がいまだ充分でなく、柔軟な化学床面に対する密着性に劣りクラックやひび割れが発生し易い。
【０００８】  また、特許文献１においては、本発明の如く「前記コーティング剤の静電気特性を改善するためにイオン伝導剤、超微粒子の導電性酸化錫粉末、導電性酸化インジウム粉末及びそれを分散した塗料から選ばれる少なくとも１種以上を０．１ｗｔ％〜５．０ｗｔ％添加する」点が記載されていない。したがって、帯電抵抗値も充分低くならず静電気が問題となる。
【０００９】  また、特許文献２（特開平４−１７５３８８号公報）には、請求項１に記載の如く「（Ａ）・・・オルガノシランのシリカ分散オリゴマー溶液（Ａ−３）（本願主成分及び硬度付与剤＝シリカゾルに相当）と、（Ｂ）・・・分子中にシラノール基を含有するポリオルガノシロキサン（Ｂ−１）（本願主成分＝シロキサンに相当）とを主成分」としたコーティング用組成物」が記載されている。
【００１０】  そして、この実施例４では「（Ａ）−３（第１５頁右上欄〜同頁左下欄）８０重量部と、（Ｂ）−１（第１６頁左下欄〜同頁右下欄）２０重量部と、（Ｃ）Ｎ−β−アミノエチル−γ−アミノプロピルトリメトキシシラン（本発明のシランカップリング剤に相当）０．５重量部と、ジプチル錫ジラウレート０．２重量部とからなるコーティング用組成物であり、その硬度が鉛筆硬度で４Ｈである」旨説明されている。
【００１１】  また、この実施例４における塗装条件は第１７頁右下欄に説明されているように「・・・スプレー塗装で硬化被膜厚約１０μｍとなるように塗布して、硬化温度１４０℃で３０分間硬化させて被膜（塗膜）を形成し・・・」旨説明されている。
【００１２】  しかしながら、特許文献２は［課題を解決する手段］にも説明されているように、「有機溶媒或いは水に分散されたコロイダルシリカ中にアルコキシシランを部分加水分解したシリカ分散オリゴマーとシラノール基含有オルガノポリシロキサン及び触媒からなるコーティング用組成物」であり、一般的に水分散型コロイダルシリカなどにより加水分解が促進されてシラノールを生成するが、その際に増粘する傾向が生じ、低粘度のコーティング剤を得ることが困難となる。したがって、このような特許文献２の組成物により本願発明の目的とする３〜７μｍの薄膜を形成すると、硬度不足となり剥がれやクラックの発生の原因となる。
【００１３】  また、加水分解性オルガノシランは、これ自体がシランカップリング剤同様に水によって加水分解される。したがって、前述の通り加水分解によりシラノールを生成するので、粘度が上昇する傾向となる。一般的に時間の経過とともに増粘（粘度の上昇）が発生するので、いずれにしても、加水分解された加水分解性オルガノシランにより、本願発明の如く、粘度を極めて低く（動粘度３ｃＳｔ（ｍｍ２／ｓ）以下）することができ、膜厚が３〜７μに自己平滑化して９０分若しくはそれ以内に指触乾燥し、硬度も鉛筆硬度で８Ｈを越える特性を有するコーティング剤を得ることは極めて困難であると思われる。
【００１４】  また、特許文献２の実施例４では、「（Ａ）−３（第１５頁右上欄〜同頁左下欄）８０重量部と、（Ｂ）−１（第１６頁左下欄〜同頁右下欄）２０重量部と、（Ｃ）Ｎ−β−アミノエチル−γ−アミノプロピルトリメトキシシラン（本発明のシランカップリング剤に相当）０．５重量部と、ジプチル錫ジラウレート０．２重量部とからなるコーティング用組成物であり、主成分（Ａ）−３及び（Ｂ）−１の１００重量部に対する、（Ｃ）Ｎ−β−アミノエチル−γ−アミノプロピルトリメトキシシラン（本発明のシランカップリング剤に相当）の添加量が０．５重量部と極めて少なく、特許文献２の実施例４におけるコーティング剤の硬度が鉛筆硬度で４Ｈと極めて低いことが理解される。
【００１５】  また、特許文献２には、本発明の如く高硬度付与剤であるシリカゾルの超微粒シリカ（５ｎｍ〜１０ｎｍ程度）が使用されておらず、Ａ−３等の実施例で使用されるシリカゾルのシリカ粒子径は１０〜２０ｍμと粗く、また、極めて高粘度であるので自己平滑性により膜厚が３〜７μの超薄膜は形成できず、尚且つ鉛筆硬度８Ｈを超える硬度が得られるコーティング剤ではない。
【００１６】  また、特許文献２は、（９）頁左下欄には「本発明のコーティング組成物は通常の塗布方法でコーティングすることができ、例えば刷毛塗り、スプレー、浸漬、フロー、ロール、カーテン、ナイフコート等の各種塗布方法を選択することができる」旨説明されているが、上記「フロー」を除いては粘度の極めて高いコーティング剤の工法である。また、「フロー」と説明されていても、実施例ではほとんどスプレー塗装であり、これらコーティング剤の粘度も記載されておらず、床面に流し込んだのみで自己平滑化する旨の記載はない。
【００１７】  また、上記のように実施例１〜９、比較例１〜３（第１表）における塗装条件は引用文献２の第１７頁右下欄に説明されているように「・・・スプレー塗装で硬化被膜厚約１０μｍになるように塗布して、硬化温度１４０℃で３０分間硬化させて被膜（塗膜）を形成し・・・」旨説明されており、これらはすべて常温硬化型無機質コーティング剤に相当するものではない。実施例２１〜２８、参考実施例１〜４（第４表、第５表）も１００℃×２０分、実施例３０〜３５、参考実施例７は実施例１と同様の塗装条件である。
【００１８】  また、特許文献２の実施例１０〜１６、比較例４（第２表）、実施例１７〜２０（第３表）は室温で１週間放置とあるが、スプレー塗装で約２０μｍ、実施例３６〜４１、比較例７（第１２表）は室温で１週間放置とあるが、エアースプレー塗装で約１０μｍである。したがって、本願発明のように床に流し込んで常温で膜厚が３〜７μｍに自己平滑化して鉛筆硬度８Ｈを超える硬度が得られるコーティング剤ではない。
【００１９】  また、特許文献２の発明は、（３）頁左上に「・・・ステンレスなどの鋼板；アルミニウムなどの非鉄金属；コンクリート、スレートなどの無機建材；またはプラスティック基材などの表面にコート・・」することが目的であり、本願発明のように床に流し込んで常温で膜厚が３〜７μｍに自己平滑化させることを目的としていない。上記のような材料に対して自己平滑化すると、塗装面のコーティング剤が基材下方へ流れてしまいかえって支障をきたす。
【００２０】    また、特許文献２は、本発明のごとく「アルコキシシランの１種もしくは２種以上が４官能及び３官能のアルコキシシランの混合物から成るポリオルガノシロキサン１０〜４５ｗｔ％と、平均径５〜２０ｎｍの超微粒コロイダルシリカ１０〜５０ｗｔ％とを混合したものを主成分に対し、化学床用として可撓性を付与させるためにシリコーンアルコキシオリゴマー及び／又は２官能のアルコキシシランを２〜２０ｗｔ％配合する」点が記載されていない。即ち、上記文献には平均粒径５〜２０ｎｍの超微粒コロイダルシリカを使用した点が記載されておらず、したがって粘度が３ｃＳｔ（ｍｍ２／ｓ）以下で床面に流し込んだ時に膜厚が３〜７μｍに自己平滑化するような適切な流動性を安定して得られず、被膜の硬度も８Ｈを超えて安定しない。また、コーティング膜の可撓性付与がいまだ充分でなく、柔軟な化学床面に対する密着性に劣りクラックやひび割れが発生し易い。
【００２１】  また、特許文献２は、本発明の如く「前記コーティング剤の静電気特性を改善するためにイオン伝導剤、超微粒子の導電性酸化錫粉末、導電性酸化インジウム粉末及びそれを分散した塗料から選ばれる少なくとも１種以上を０．１ｗｔ％〜５．０ｗｔ％添加する」点が記載されていない。したがって、帯電抵抗値が充分低くならず静電気が問題となる。
【００２２】  また、特許文献３（特開平８−１２７６１号公報）には、その請求項１に記載の如く「ＲＳｉＯ３／２単位（ここでＲは互いに同一または異種の置換または非置換の１価炭化水素基を示す）およびＲＳｉＯ２／２単位（ここでＲは前記の同様の基を示す）からなり、末端が（Ｒ１Ｏ）ａＲ（３−ａ）ＳｉＯ１／２単位（ここでＲは前記と同様の基、Ｒ１は、互いに同一または異種の置換または非置換の１価炭化水素基、ａは２または３の整数を示す）で封止されたアルコキシ末端ポリオルガノシロキサンを含有することを特徴とするシリコーン樹脂組成物」が記載されている。
【００２３】  そして、特許文献３は段落［０００５］に説明されるように、この「アルコキシ末端ポリオルガノシロキサンは、３官能シロキサン単位（ＲＳｉＯ３／２単位）と２官能シロキサン単位（Ｒ２ＳｉＯ２／２単位）からなり、末端に２個または３個のアルコキシ基を有するシロキサン単位（（Ｒ１ＯａＲ（３−ａ）ＳｉＯ１／２単位）で封止されたポリオルガノシロキサンであり、本発明のシリコーン樹脂組成物の主成分となるものである」旨説明されている。
【００２４】  そして、特許文献３の実施例５では、このような「主成分に１００部に対し、Ｎ−（β−アミノエチル）−γ−アミノプロピルメチルジメトキシシラン４．０部と、ジプチル錫ジラウレート０．８部と、酸化チタン１０部とからなるコーティング剤組成物が示され、その鉛筆硬度は３Ｈである」旨、また特許文献３の実施例６では、前記「主成分に７０部に対し、オルガノシロキサンオリゴマー３０部と、Ｎ−（β−アミノエチル）−γ−アミノプロピルメチルジメトキシシラン４．０部と、ジプチル錫ジラウレート０．８部と、酸化チタン１０部とからなるコーティング剤組成物が示され、その鉛筆硬度は３Ｈである」旨説明されている。
【００２５】  さらに、特許文献３の上記実施例５、６における主成分であるＡ−１成分の粘度が「７２０ｃＰと、Ｂ−１成分の粘度が６０ｃＰ」である旨説明されている。
【００２６】  しかしながら、特許文献３は、アルコキシ末端ポリオルガノシロキサンを含有するコーティング剤であり、この仕様だとシリコーン樹脂組成物となるために、コーティング剤の硬度をシリコーン樹脂組成物に依存するしかない。したがって、シリコーン樹脂によって硬度を上げて行くしかないので、高硬度にすると当然のことながらクラックの発生や剥がれの発生の原因となる。故に、本願発明の如く、３〜７μｍの薄膜を得ようとすると、当然のことながらクラックの発生や剥がれが発生する。
【００２７】  また、特許文献３の実施例５及び６では、主成分に１００部に対し、Ｎ−（β−アミノエチル）−γ−アミノプロピルメチルジメトキシシラン（本願発明のシランカップリング剤）が４．０部、ジプチル錫ジラウレート０．８部及び酸化チタン１０部、合計１０．８部（本願発明の内添硬化促進触媒）と、本願発明と比較してかなり添加量が多く、本願発明の上記特性を充分に得ることができない。
【００２８】  また、特許文献３の実施例５及び実施例６におけるコーティング剤の鉛筆硬度は３Ｈと本願発明の鉛筆硬度８Ｈ以上と比べ極めて低く、また上記実施例５、６における主成分であるＡ−１成分の粘度も「７２０ｃＰと、Ｂ−１成分の粘度が６０ｃＰと極めて高粘度である。（本発明の動粘度単位ｃＳｔ（ｍｍ２／ｓ）と引用文献３の粘度単位ｃＰの各単位はほぼ同程度である）
【００２９】  また、特許文献３には、本発明の如く高硬度付与剤であるシリカゾルの超微粒シリカ（５ｎｍ〜２０ｎｍ程度）が使用されておらず、また、極めて高粘度であるので自己平滑性により膜厚が３〜７μｍの超薄膜は形成できず、尚且つ鉛筆硬度８Ｈを超える硬度が得られるコーティング剤ではない。
【００３０】  また、引用文献３は、［００１２］に説明されていますように、コーティング剤の粘度が高いためにスプレーやローラーなどにより基材に塗布しなければならない。
【００３１】  さらに、特許文献３においては、本発明の如く「アルコキシシランの１種もしくは２種以上が４官能及び３官能のアルコキシシランの混合物から成るポリオルガノシロキサン１０〜４５ｗｔ％と、平均径５〜２０ｎｍの超微粒コロイダルシリカ１０〜５０ｗｔ％とを混合した主成分に、化学床用として可撓性を付与させるためにシリコーンアルコキシオリゴマー及び／又は２官能のアルコキシシランを２〜２０ｗｔ％配合する」点が記載されていない。即ち、上記公報には平均粒径５〜２０ｎｍの超微粒コロイダルシリカを使用した点が記載されておらず、したがって粘度が３ｃＳｔ（ｍｍ２／ｓ）以下で床面に流し込んだ時に膜厚が３〜７μｍに自己平滑化するような適切な流動性を安定して得られず、被膜の硬度も８Ｈを超えて安定しない。また、コーティング膜の可撓性付与がいまだ充分でなく、柔軟な化学床面に対する密着性に劣りクラックやひび割れが発生し易い。
【００３２】  特許文献３は、本発明の如く「前記コーティング剤の静電気特性を改善するためにイオン伝導剤、超微粒子の導電性酸化錫粉末、導電性酸化インジウム粉末及びそれを分散した塗料から選ばれる少なくとも１種以上を０．１ｗｔ％〜５．０ｗｔ％添加する」点が記載されていない。したがって、帯電抵抗値も充分低くならず静電気が問題となる。
【００３３】  また、特許文献４（特開２００５−９７３３２号公報）には、請求項１に記載の如く「（Ａ）一般式（１）：・・・で示されるオルガノポリシロキサン及び／又は一般式（２）：で示されるオルガノポリシロキサン：１００質量部、（Ｂ）組成式（３）：で示される分岐状オルガノポリシロキサン：５〜３質量部、（Ｃ）ケイ素原子に結合した加水分解性基を１分子中に平均２個以上有するシラン化合物、その部分加水分解物又はこれらの混合物：０．１〜３０質量部、（Ｄ）シランカップリング剤：０〜１０質量部を含有してなることを特徴とする非汚染性に優れた硬化物を与える室温硬化性オルガノポリシロキサン組成物」が記載されている。
【００３４】  そして、上記のように、特許文献４の実施例６には、「ポリマーＡ（粘度７０，０００ｍＰａ・ｓの両末端水酸基封鎖ポリジメチルシロキサン）１００質量部、ポリマーＤ（粘度１０ｍＰａ・ｓのポリシロキサン）３０質量部、乾式シリカ（Ｒ９７２）１０質量部、メチルトリメトキシシラン６質量部、ジイソプロピルチタンビスアセチルアセトネート２．５質量部、γ−グリシドキシプロピルトリメトキシシラン１質量部を減圧下で均一になるまで混合した組成物」が記載されている。
【００３５】  また、この実施例８には「ポリマーＤ（粘度１０ｍＰａ・ｓのポリシロキサン）３０質量部、ポリマーＦ（粘度７５，０００ｍＰａ・ｓの両端末トリメトキシ基封鎖ポリジメチルシロキサン）１００質量部、乾式シリカ（Ｒ９７２）１０質量部、メチルトリメトキシシラン３質量部、ジイソプロピルチタンビスアセチルアセトネート２．５質量部、γ−グリシドキシプロピルトリメトキシシラン１質量部を減圧下で均一になるまで混合した組成物」が記載されている。
【００３６】  また、この比較例７には「ポリマーＦ（粘度７５，０００ｍＰａ・ｓの両端末トリメトキシ基封鎖ポリジメチルシロキサン）１００質量部、乾式シリカ（Ｒ９７２）１０質量部、メチルトリメトキシシラン３質量部、ジイソプロピルチタンビスアセチルアセトネート２．５質量部、γ−グリシドキシプロピルトリメトキシシラン１質量部を減圧下で均一になるまで混合した組成物」が記載されている。
【００３７】  さらに、この比較例８には「ポリマーＢ（粘度６ｍＰａ・ｓのポリシロキサン、ケイ素結合炭化水素基中のビニル基含有量０モル％）３０質量部、ポリマーＦ（粘度７５，０００ｍＰａ・ｓの両端末トリメトキシ基封鎖ポリジメチルシロキサン）１００質量部、乾式シリカ（Ｒ９７２）１０質量部、メチルトリメトキシシラン３質量部、ジイソプロピルチタンビスアセチルアセトネート２．５質量部、γ−グリシドキシプロピルトリメトキシシラン１質量部を減圧下で均一になるまで混合した組成物」が記載されている。
【００３８】  したがって、特許文献４は、疎水化処理したシリカを含有しており、この疎水化処理シリカを使用すると、コーティング剤の帯電抵抗値が上がり、床用に仕様した場合には静電気の発生が問題となる。
【００３９】  また、特許文献４は、本来の目的が防汚を目的としたシーリング剤として使用するために硬度、光沢、自己平滑性は必要とせず、むしろ酸化チタンなどを含有させることにより防汚染を改善しようとするものである。
【００４０】  また、特許文献４の実施例６及び８、比較例７及び８では、各主成分に対するジイソプロピルチタンビスアセチルアセトネート（本願発明のシランカップリング剤）２．５質量部、乾式シリカ（本願発明の内添硬化促進触媒）１０質量部と本願発明と比較してこれらの添加量がかなり多く、本願発明の上記特性を充分に得ることができません。
【００４１】  また、特許文献４の実施例６におけるポリマーＡ成分の粘度が７０，０００ｍＰａ・ｓ、ポリマーＤ成分の粘度が１０ｍＰａ・ｓ、実施例８におけるポリマーＤ成分の粘度が１０ｍＰａ・ｓ、ポリマーＦ成分の粘度が７５，０００ｍＰａ・ｓ、比較例７におけるポリマーＦ成分の粘度が７５，０００ｍＰａ・ｓ、比較例８におけるポリマーＢ成分の粘度が６ｍＰａ・ｓ、ポリマーＦ成分の粘度が７５，０００ｍＰａ・ｓのこれら各組成の主成分が極めて高粘度のものを使用している。
【００４２】  また、特許文献４には、高硬度付与剤であるシリカゾルの超微粒シリカ（５ｎｍ〜２０ｎｍ程度）が使用されておらず、また、極めて高粘度であるので自己平滑性により膜厚が３〜７μｍの超薄膜は形成できず、尚且つ鉛筆硬度８Ｈを超える硬度が得られるコーティング剤ではない。
【００４３】  また、特許文献４は、［０００１］に説明されているように「建築用シーリング材、コーティング材等の建築用ゴム部材に好適に使用される」もので、また［００１０］に説明されているように「シール性が良好で、このためコーティング、目地への充填に使用した場合、建物、目地、及び目地周辺の汚染を起こさず、ゴム自体も汚染されにくく、また耐候性にも優れる」という効果を追求するものである。したがって、表１、２に示されるように、組成物の評価が「伸び（％）」や「引張強さ（ＭＰａ）」等が対象とされている。故に、極めて高粘度であるので自己平滑性（レベリング性）がなく、とても自己平滑性により膜厚が３〜７μｍの超薄膜は形成できるものではない。
【００４４】  さらに、特許文献４においては、本発明の如く「アルコキシシランの１種もしくは２種以上が４官能及び３官能のアルコキシシランの混合物から成るポリオルガノシロキサン１０〜４５ｗｔ％と、平均径５〜２０ｎｍの超微粒コロイダルシリカ１０〜５０ｗｔ％とを混合した主成分に、化学床用として可撓性を付与させるためにシリコーンアルコキシオリゴマー及び／又は２官能のアルコキシシランを２〜２０ｗｔ％配合する」点が記載されていない。即ち、上記公報には平均粒径５〜２０ｎｍの超微粒コロイダルシリカを使用した点が記載されておらず、したがって粘度が３ｃＳｔ（ｍｍ２／ｓ）以下で床面に流し込んだ時に膜厚が３〜７μｍに自己平滑化するような適切な流動性を安定して得られず、被膜の硬度も８Ｈを超えて安定しない。また、コーティング膜の可撓性付与がいまだ充分でなく、柔軟な化学床面に対する密着性に劣りクラックやひび割れが発生し易い。
【００４５】  また、特許文献４においては、本発明の如く「前記コーティング剤の静電気特性を改善するためにイオン伝導剤、超微粒子の導電性酸化錫粉末、導電性酸化インジウム粉末及びそれを分散した塗料から選ばれる少なくとも１種以上を０．１ｗｔ％〜５．０ｗｔ％添加する」点が記載されていない。したがって、帯電抵抗値も充分低くならず静電気が問題となる。
【００４６】  また、特許文献５（特開２００６−２６５５５７号公報）には、「所定のオルガノアルコキシシラン１〜４０重量％、コロイド酸化物０．５〜２０重量％、脂肪族低級アルコール０．１〜７０重量％、有機酸又は無機酸０．１〜３重量％、無機充填剤０．０１〜２０重量％、無機顔料０．０１〜４０重量％、アルカリ溶液、緩衝溶液を単独又は併用したｐＨ安定剤０．１〜３重量％を含む常温乾燥無機塗料組成物が記載され、特に指触乾燥時間が３１分の塗料組成物を常温で硬化させて鉛筆硬度９Ｈ、光沢６１の塗膜を得た例（実施例ｑ）」が記載されている。
【００４７】  しかしながら、特許文献５には、上記本発明と同一の組成物及びその組成範囲及びその効果「粘度が３ｃＳｔ（ｍｍ２／ｓ）以下で床面に流し込んだ時に膜厚が３〜７μに自己平滑化する」旨の記載は一切ありません。
【００４８】  また、特許文献５は、確かに鉛筆硬度９Ｈ（光沢６１）の塗膜を得た実施例ｑが記載されているが、特許文献５の表３の実施例ｑは無機顔料も多く含むと共に、本願発明のような塩ビタイル・Ｐタイル等の化学床保護用以外の被塗物［００４７］に塗装するものであり、塗装方法もスプレーやローラーなどによるため、粘度が極めて高いコーティング剤であるものと推察される。
【００４９】  また、特許文献５においては、本発明の如く「アルコキシシランの１種もしくは２種以上が４官能及び３官能のアルコキシシランの混合物から成るポリオルガノシロキサン１０〜４５ｗｔ％と、平均径５〜２０ｎｍの超微粒コロイダルシリカ１０〜５０ｗｔ％とを混合した主成分に、化学床用として可撓性を付与させるためにシリコーンアルコキシオリゴマー及び／又は２官能のアルコキシシランを２〜２０ｗｔ％配合する」点が記載されていない。即ち、上記公報には平均粒径５〜２０ｎｍの超微粒コロイダルシリカを使用した点が記載されておらず、したがって粘度が３ｃＳｔ（ｍｍ２／ｓ）以下で床面に流し込んだ時に膜厚が３〜７μｍに自己平滑化するような適切な流動性を安定して得られず、被膜の硬度も８Ｈを超えて安定しない。また、コーティング膜の可撓性付与がいまだ充分でなく、柔軟な化学床面に対する密着性に劣りクラックやひび割れが発生し易い。
【００５０】  また、特許文献５においては、本発明の如く「前記コーティング剤の静電気特性を改善するためにイオン伝導剤、超微粒子の導電性酸化錫粉末、導電性酸化インジウム粉末及びそれを分散した塗料から選ばれる少なくとも１種以上を０．１ｗｔ％〜５．０ｗｔ％添加する」点が記載されていない。したがって、帯電抵抗値も充分低くならず静電気が問題となる。
【００５１】  また、特許文献６（特開昭６３−１１７０７４号公報）には、「（ａ）一般式ＲＳｉ（ＯＲ‘）３（式中、Ｒは炭素数１〜８９の有機基、Ｒ’は炭素数１〜５のアルキル基または炭素数１〜４のアシル基を示す）で表されるオルガノアルコキシシランの縮合物であって、そのポリスチレン換算重量平均分子量が５００〜５，０００のオルガノポリシロキサンをオルガノアルコキシシラン換算で１００重量部に対し、（ｂ）親水性有機溶媒に分散されたコロイド状シリカを固形分換算で５〜５０重量部、（ｃ）水０．１〜５０重量部、および（ｄ）親水性有機溶媒（ただし、（ｂ）成分に存在する親水性有機溶媒を含む）１００〜１，０００重量部を含有することを特徴とするコーティング用組成物」が記載されている。
【００５２】  そして、「常温もしくは１００℃以下の低温で塗膜を硬化させることができる」旨及び「２０〜１００℃程度の温度で５分〜２４時間程度乾燥することにより、１回塗りで乾燥膜圧１〜３０μｍ、好ましくは３〜２０μｍ程度の塗膜を形成でき・・・」旨説明されているが、試験例１〜４では「１５０℃で３０分加熱処理」又は「１００℃で１０分加熱処理」して硬化塗膜とした旨記載されている。
【００５３】  しかしながら、どのような組成及び組成比率によって上記「常温・・・」で硬化するのか記載がない。また、本発明のように粘度が３ｃＳｔ（ｍｍ２／ｓ）以下で床面に流し込んだ時に膜厚が３〜７μｍに自己平滑化するものであるかどうかも記載がない。さらに、シリカゾル中に分散するシリカの平均粒径が５〜３０μｍと大きく、硬度（鉛筆硬度）もＨ〜５Ｈと極めて低い（第３表、第５表、第６表）。
【００５４】  また、特許文献６においては、本発明の如く「アルコキシシランの１種もしくは２種以上が４官能及び３官能のアルコキシシランの混合物から成るポリオルガノシロキサン１０〜４５ｗｔ％と、平均径５〜２０ｎｍの超微粒コロイダルシリカ１０〜５０ｗｔ％とを混合した主成分に、化学床用として可撓性を付与させるためにシリコーンアルコキシオリゴマー及び／又は２官能のアルコキシシランを２〜２０ｗｔ％配合する」点が記載されていない。即ち、上記公報には平均粒径５〜２０ｎｍの超微粒コロイダルシリカを使用した点が記載されておらず、したがって粘度が３ｃＳｔ（ｍｍ２／ｓ）以下で床面に流し込んだ時に膜厚が３〜７μｍに自己平滑化するような適切な流動性を安定して得られず、被膜の硬度も８Ｈを超えて安定しない。また、コーティング膜の可撓性付与がいまだ充分でなく、柔軟な化学床面に対する密着性に劣りクラックやひび割れが発生し易い。
【００５５】  さらに、特許文献６においては、本発明の如く「前記コーティング剤の静電気特性を改善するためにイオン伝導剤、超微粒子の導電性酸化錫粉末、導電性酸化インジウム粉末及びそれを分散した塗料から選ばれる少なくとも１種以上を０．１ｗｔ％〜５．０ｗｔ％添加する」点が記載されていない。したがって、帯電抵抗値も充分低くならず静電気が問題となる。
【００５６】  また、特許文献７（特開２０００−２１９８４５号公報）には、「・・・第２層として（Ａ）コロイダルシリカ、（Ｂ）トリアルコキシシランの加水分解縮合物および（Ｃ）テトラアルコキシシランの加水分解縮合物からなるオルガノシロキサン樹脂を熱硬化した塗膜層を第１層に積層してなることを特徴とする表面保護された透明プラスティック成形体」が記載されている。
【００５７】  しかしながら、上記コロイダルシリカとしては直径５〜２００ｎｍ、好ましくは５〜４０ｎｍのシリカ微粒子が水または有機溶媒中にコロイド状に分散されたものである」［００４５］旨の記載はあるが、第２層の組成は「・・・かかる熱硬化は基材の耐熱性に問題がない範囲で高い温度で行う方がより早く硬化を完了することが好ましい。なお、常温では熱硬化が進まず、硬化被膜を得ることができない。・・・熱硬化は好ましくは５０℃〜２００℃の範囲、より好ましくは８０℃〜１６０℃の範囲、さらに１００℃〜１４０℃で、好ましくは１０分間〜４時間、より好ましくは２０分間〜３時間、さらに好ましくは３０分間〜２時間加熱硬化する」旨説明されており、本発明のような化学床保護用可撓性付与常温硬化型無機質コーティング剤ではない。
【００５８】  また、特許文献８（特開平１０−２５１５９９号公報）には、「（１）アルコキシシラン、エポキシ基を有するシオランカップリング剤、水、有機溶媒及び触媒を含有する組成物であり、かつ水の含有量がアルコキシシランを理論上４０〜７５％加水分解縮合可能な量である硬化性組成物。及び（２）カルボキシ基、１−アルコキシアルキルオキシカルボニル基、またはアミノ基から選ばれる少なくとも１種の官能基を有するアクリル樹脂、及び（３）金属酸化物及び／またはシリカを配合してなることを特徴とするコーティング剤」［請求項１］が記載されている。
【００５９】  また、（１）の硬化性組成物が、予めエポキシ基を有するシランカップリング剤に水を添加し加水分解した後、アルコキシシランを配合してなることを特徴とする請求項１記載のコーティング剤」［請求項２］が記載されている。
【００６０】  そして、［発明を解決しようとする課題］において「以上のような事情に鑑み、本発明では・・・柔軟性に優れたコーティング用組成物を提供することを目的とする」［０００３］旨説明されている。
【００６１】  しかしながら、この発明のコーティング剤は、「１５０℃、１時間」の高温乾燥処理を必要とし、塗膜厚は「２５μｍ」と厚く、鉛筆硬度も「４Ｈ」と低い［００１９］。
【００６２】  また、特許文献９（ＷＯ００−０７７１０５号公報）には、「（Ａ）成分として、表面疎水化シリカがアルコール分散媒中に分散し、かつ固形分中のシリカの含有量が８０重量％以上であるアルコール分散液、（Ｂ）成分として、アルコキシシランと水の反応により得られる平均構造単位Ｒ１ｎＳｉＯＸ／２（ＯＨ）ｙ（ＯＲ２）２（ただし、式中、Ｒ１は炭素集１〜３のアルキル基、フェニル基又はビニル基であり、Ｒ２は炭素数１〜３のアルキル基であり、０．８≦ｎ≦１．７であり、２＜ｘ＜３．２であり、ｙ＞０、ｚ＞０、かつｙ＋ｚ＝４−ｎ−ｘである。）を有するシリコーンオリゴマーを含有する溶液及び（Ｃ）成分として、硬化剤を含有することを特徴とするコーティング組成物。本発明のコーティング組成物は、硬化剤を添加したのちの保存安定性に優れ、スプレーコート工程でシリカ微粒子の凝集が起こりにくく、耐候性、耐水性、耐薬品性、密着性に優れ、硬度の高い塗膜を形成し得る」旨記載されている。
【００６３】  しかしながら、この発明においては、第１表（２８頁）に示されるように、鉛筆引っかけ値が室温においてはＨ〜４Ｈと低く、熱処理を施しても３Ｈ〜７Ｈと低い。これは使用されるシリカゾルのシリカ粒子径が０．５μｍ以下（８頁下から４行目）、０．１μｍ以下（１９頁下から１１行目）と大きいためと考えられる。
【００６４】  また、特許文献１０（特開平８−２７７３７９号公報）には、「ポリカーボネート用、もしくはポリカーボネートを主成分とするポリマーアロイ用、またはシクロ環を含むポリオレフィン用のシリカ系コーティング材であって、前処理で使用されるシラン系カップリング剤と、その処理後に使用されるアルコキシシラン加水分解物、フッ素系ポリマー、無機酸化物及び無機系ポリ酸誘導体とを有することを特徴とするシリカ系コーティング材」が記載されている。
【００６５】  しかしながら、この発明においては、「被膜を形成する方法としては、浸漬、スプレー、はけ塗りあるいはスピンコートなどの一般塗装方法を用いることができる。形成される被膜の厚さは通常１０〜５００μｍであるが、本発明のコーティング材の成分比を適宜変えることにより、さらに約２０００μｍまでの厚さを得ることができる」［００１３］旨説明され、膜厚はかなり厚いため粘度が３ｃＳｔ（ｍｍ２／ｓ）以下で床面に流し込んだ時に膜厚が３〜７μｍに自己平滑化するような流動性を有するものではない。
【００６６】  また、この発明においては、「・・・この溶液をスピンコートを用いて塗布した後、室温の下で１時間静置し、さらに１時間かけて１３０℃まで昇温させ、その温度に２０分保つことにより被膜を形成した」旨説明されている。したがって、塗膜後９０分若しくはそれ以内に指触乾燥し、硬度が鉛筆硬度で８Ｈを越え、光沢が６０％以上、帯電抵抗値が１×１０１０Ω以下である化学床保護用可撓性付与常温硬化型無機質コーティング剤ではない。
【００６７】  また、特許文献１１（特開２００３−４１１４８号公報）には、「（メタ）アクリロイル基を有するアルコキシシラン部分縮合物を縮合させることにより得られるシリカ粒子、当該シリカ粒子を含有してなる硬化性組成物および当該硬化性組成物を含有してなるコーティング剤組成物」が記載されている。
【００６８】  そして、この発明では、「このようにして得られた粒子の粒子径は１０〜２５０ｎｍ程度であり、好ましくは１０ｎｍ〜１００ｎｍである。粒子径を１００ｎｍ以下とすることにより、シリカ粒子が溶媒中で沈降せず、均一に分散した透明溶液となり、さらに硬化組成物の透明性が向上するため特に好ましい」旨説明されている。
【００６９】  しかしながら、この発明においては、「表４及び表５の配合例においては、基材上にバーコーターＮｏ．９〜３０を用いて、乾燥膜厚５μｍになるように塗装した後、コンベア式水銀ランプを用いて１４０ｍＪ／ｃｍ２の光量で照射後、評価した」旨説明されており、したがって、本発明の如く、粘度が３ｃＳｔ（ｍｍ２／ｓ）以下で床面に流し込んだ時に膜厚が３〜７μｍに自己平滑化するような適切な流動性を有する点、及び塗膜後９０分若しくはそれ以内に指触乾燥する常温硬化型である点、硬度が鉛筆硬度で８Ｈを越え、光沢が６０％以上、帯電抵抗値が１×１０１０Ω以下である点が記載されていない。
【００７０】  さらに、特許文献１２（特開２００２−２８５０８４号公報）には、「アルコキシシランと帯電防止剤を含む防汚用コーティング剤。帯電防止剤を含有するため、コーティング直後であってもコーティング膜が帯電せず、塵の付着を防止する」旨が記載されている。
【００７１】  そして、この発明の実施例１においては、調整した防汚用コーティング剤は、（重量部で）メトキシシラン：１００、ポリエチエングリコール：１０、コロイダルシリカ：１０、リン酸トリエチル：０．２であり［００２１］、表１に示すごとく、帯電試験の結果「・・・墨汁の汚れを簡単に拭き取ることができる上に、静電気が起きにくく、塵が付着しにくい」旨説明されている。
【００７２】  しかしながら、この実施例での帯電防止剤はメトキシシラン：１００重量部に対して、ポリエチエングリコール：１０及びリン酸トリエチル：０．２で、合計１０．２重量％と比確的多く添加されており、また帯電試験方法が本発明の帯電抵抗値と異なり比較することができない。さらに、本発明のごとく、複数の官能基を含むアルコキシシランと、平均粒径５〜２０ｎｍの超微粒シリカを分散したシリカゾルとを混合したコーティング剤であって、粘度が３ｃＳｔ／ｍｍ２／ｓ以下で床面に流し込んだ時に膜厚が３〜７μｍに自己平滑化するような適切な流動性を有する点、塗膜後９０分若しくはそれ以内に指触乾燥する常温硬化型である点、硬度が鉛筆硬度で８Ｈを越え、光沢が６０％以上である点が記載されていない。
【００７３】  特許文献１    特開２００６−３０７１２４号公報
特許文献２    特開平４−１７５３８８号公報
特許文献３    特開平８−１２７６１号公報
特許文献４    特開２００５−９７３３２号公報
特許文献５    特開２００６−２６５５５７号公報
特許文献６    特開昭６３−１１７０７４号公報
特許文献７    特開２０００−２１９８４５号公報
特許文献８    特開平１０−２５１５９９号公報
特許文献９    ＷＯ００−０７７１０５号公報
特許文献１０  特開平８−２７７３７９号公報
特許文献１１  特開２００３−４１１４８号公報
特許文献１２  特開２００２−２８５０８４号公報
【発明が解決しようとする課題】
【００７４】  本発明においては、コーティング後に全く熱処理を施さなくても充分な硬化が短時間に促進され、粘度が３ｃＳｔ（ｍｍ２／ｓ）以下で床面に流し込んだ時に膜厚が３〜７μｍに自己平滑化するような適切な流動性を有すると共に、塗膜後９０分若しくはそれ以内に指触乾燥し、硬度が鉛筆硬度で８Ｈを越え、柔軟性を有する塩ビ系化学床のためコーティング剤としてある程度の柔軟性（可撓性）を向上させてひび割れやクラックを防止させ、さらに光沢が６０以上、帯電抵抗値が１×１０１０Ω以下である化学床保護用可撓性付与常温硬化型無機質コーティング剤を提供するものである。
【発明の作用】
【００７５】  ▲１▼塗膜の厚みについて；
一般に塗膜の厚みと硬度の関係は、塗膜が厚いほど硬度測定値は高くなり、逆に塗膜が薄いほど硬度測定値は低い数値を示す。本願発明は粘度が３ｃＳｔ（ｍｍ２／ｓ）以下で床面に流し込んだ時に３〜７μｍと薄膜に自己平滑するにも係らず、硬度が８Ｈを超える数値が得られるため、例えば、前記引用文献）と比べて、低粘度で硬度の高いコーティング剤である。
【００７６】  ▲２▼薄膜で高硬度、高光沢、高自己流動性が必要な理由；
塩ビ系タイルなどに使用する場合にはコーティング剤に可撓性を付与さなければならないが、そのためには可撓性付与剤を添加する方法と、もう一つの方法はコーティング剤の薄膜化を図ることで可とう性を付与させる方法がある。一般的に膜厚が薄いほど塩ビタイルなどの変形に追従しやすくなる傾向にある。しかしながら薄膜化を図ると硬度が犠牲となるために、これを補うべく超微粒コロイダルシリカを使用して、薄膜にて高硬度の特性を有する材料とすることが可能となる。また、石材や塩ビタイルなどに塗布する場合、既に鏡面仕上げや光沢のある塩ビタイルなどに塗布する場合が多く、そのような場合にはコーティング剤の塗膜が厚くなりすぎ、かえって鏡面度や光沢値を落としてしまうことがある。従って超薄膜で自己流動性に優れ、尚且つ高硬度のコーティング剤が必要となる。また、塩ビタイルなどに塗布した場合、塗膜が厚いコーティング剤だと硬化収縮（架橋収縮）によりタイルの反りやクラックなどが発生し易くなる。また、塩ビタイルそのものに柔軟性（可撓性）があるために、その変形にある程度、追従できるような材料設計にしなければならない。
【００７７】  ▲３▼アルコキシシランと超微粒シリカとのハイブリッド構造；
また、前述した通り、薄膜で高硬度、自己流動性に優れた材料とするため、アルコキシシランの混合物から成るポリオルガノシロキサンだけで塗膜を形成した場合には、３官能、４官能のアルコキシシランの組合せにより、高硬度材料のコーティング剤を作ることは可能であるが、柔軟性がないために軟らかい塩ビタイルなどの変形によりクラックが発生してしまうことがある。高硬度でありながら、ある程度柔軟性（可撓性）を付与させる材料設計にしなければならない。従って、高硬度を得るために平均粒径５〜２０ｎｍの超微粒コロイダルシリカを加え、柔軟性を付与させるために可撓性用添加剤としてシリコーンアルコキシオリゴマー及び／又は２官能アルコキシシランを加えて、尚且つ薄膜の仕様としている。分かりやすく言うならば、パチンコ玉をボンドで固めているような構造で、パチンコ玉が超微粒シリカで、隙間を埋めているボンド役がシリコーンアルコキシオリゴマー及び／又は２官能アルコキシシラン考えてよい。さらに、選ばれる３官能、４官能のアルコキシシランの組み合わせにより、低粘度化（高自己流動性）が可能となる。
【００７８】  ▲４▼超微粒コロイダルシリカによる高硬度化及び低粘度化；
また、本発明で使用しているコロイダルシリカ中のシリカ粒子は５ｎｍ〜２０ｎｍ程度と超微粒であり、このような超微粒シリカ粒子の隙間をボンド役のアルコキシシランなどが埋めるような構造となっている。旧来粒子径の大きいシリカを使用すると、この隙間の割合が大きく、アルコキシシランの硬度によってコーティング剤の硬度特性が決定される。しかしながら超微粒のシリカ粒子を使用するとこの隙間の割合が狭くなり、シリカ粒子の硬度によって高硬度化が可能となる。床用として使用する場合には圧縮荷重が主な荷重となるためにシリカの占める割合が大きくなる程、コーティング剤の高硬度化が可能となる。一般的にこのシリカはモース硬度にすると６〜７程度で石英などと同じ位の硬度を有するために、シリカ粒子の占める割合が大きくなるにつれ、本コーティング剤の硬度は上昇する傾向にある。また、超微粒コロイダルシリカは粘度が低く、この超微粒コロイダルシリカをさらに水やアルコールなどで希釈して使用すると、さらに膜厚が３〜５μｍと薄いにも係らず高硬度で超薄膜のコーティング剤が得られる。
【００７９】  ▲５▼自己平滑性について；
一般的に使用されるウレタン樹脂やアクリル樹脂などを主原料にしたコーティング剤や高重合体のシリコーンなどは、コーティング剤の粘度が高いためにスプレーやローラーなどで基材に塗布しなければならない。しかしながら、本発明のコーティング剤はＰタイルや塩ビシートなどの床用を主な目的としているために、市販のワックス用モップなどで塗布する仕様としなければならない。したがって、一般的なコーティング剤に比べて低粘度で自己平滑性（レベリング性）に優れていることが必要不可欠となる。本発明に使用されるアルコキシシランは分子量の小さい低粘度の材料を主原料としており、尚且つ超微粒コロイダルシリカを使用しているため、粘度が３ｃＳｔ（ｍｍ２／ｓ）以下で床面に流し込んだ時に３〜７μｍと薄膜に自己平滑するため自己平滑性（レベリング性）に優れている。したがって、薄膜で高硬度（鉛筆硬度８Ｈを超え）、高自己平滑性（レベリング性）等の特性を有する。
【００８０】  また、上記先行特許文献に示したように、一般的な保護コーティング剤の場合には、基材の保護、光沢、汚れ防止を目的として使用されるものが多く、そのような場合には余り高硬度である必要がないために３Ｈ〜４Ｈ位のものが多と思われる。このようなものは高重合体のシリコーンやシリコーンオリゴマーを使用することが多く、特性として粘度が高く、自己平滑性に余り優れていない。しかしながら、本発明のコーティング剤は床用を主な用途としているために歩行や砂などの影響によって、光沢の劣化や塗膜の磨耗が考えられるために、耐摩耗性に優れた仕様でなければならない。したがって、高硬度、低粘度で自己平滑性（レベリング性）を有するなどの特性に優れていることが必要不可欠となる。このような特性を得るべく選ばれる３官能、４官能のアルコキシシランの主成分に、可撓性付与剤としてシリコーンアルコキシオリゴマー及び／又は２官能のアルコキシシランと、超微粒コロイダルシリカとを使用して、結果的に一般的コーティング剤に比べて粘度が３ｃＳｔ（ｍｍ２／ｓ）以下で床面に流し込んだ時に３〜７μｍと薄膜に自己平滑し、柔軟性を有するＰタイルや塩ビシートなどの化学床保護用基材面への密着性が良好で柔軟性（可撓性）に優れると共に、超薄膜でありながら硬度が鉛筆硬度で８Ｈを超えるようにしている。このような低粘度のコーティング剤であれば自己流動性が優れているために、刷毛、ローラー、スプレーにより塗布する必要がなく、市販のワックスモップなどで軽く塗布しても勝手にレベリング（均一な仕上がり面）される。
【課題を解決する手段】
【００８１】  請求項１の発明は、少なくともアルコキシシランの１種もしくは２種以上が４官能及び３官能のアルコキシシランの混合物から成るポリオルガノシロキサン１０〜４５ｗｔ％と、平均径５〜２０ｎｍの超微粒コロイダルシリカ１０〜５０ｗｔ％とを混合したものを主成分とする化学床保護用可撓性付与常温硬化型無機質コーティング剤を提供するものである。
【００８２】  この発明においては、超微粒コロイダルシリカを使用することによりシリカ粒子の硬度によって高硬度化が可能となる。床用として使用する場合には圧縮荷重が主な荷重となるためにシリカ粒子の占める割合が多くなる程、コーティング剤の高硬度化が可能となる。また、超微粒コロイダルシリカは粘度が低く、この超微粒コロイダルシリカをアルコキシシランの１種もしくは２種以上が４官能及び３官能のアルコキシシランの混合物から成るポリオルガノシロキサンと混合して使用すると、粘度が３ｃＳｔ（ｍｍ２／ｓ）以下で床面に流し込んだ時に膜厚が３〜７μｍに自己平滑化する適切な流動性を有し、高硬度で超薄膜の化学床保護用可撓性付与常温硬化型無機質コーティング剤を提供することができる。さらに、塗膜後９０分若しくはそれ以内に指触乾燥し、硬度が鉛筆硬度で８Ｈを越え、光沢が６０％以上の化学床保護用可撓性付与常温硬化型無機質コーティング剤を提供することができる。
【００８３】  請求項２の発明は、上記主成分に対し、少なくとも化学床用として可撓性を付与させるためにシリコーンアルコキシオリゴマー及び／又は２官能のアルコキシシランを２〜２０ｗｔ％と、前記超微粒コロイダルシリカとアルコキシシランとの結合剤としてシランカップリング剤０．５〜２．０ｗｔ％と、前記アルコキシシランの加水分解によって生成されるシラノールの縮合反応を促進させる触媒としてリン酸系触媒やチタン系触媒などを０．５〜５ｗｔ％とを配合してなる請求項１記載の化学床保護用可撓性付与常温硬化型無機質コーティング剤を提供するものである。
【００８４】  この発明においては、化学床保護用被膜の可撓性付与が充分で密着性が良好であってクラックやひび割れが発生しないと共に、塗膜後９０分若しくはそれ以内に指触乾燥し、硬度が鉛筆硬度で８Ｈを越え、光沢が６０％以上の化学床保護用可撓性付与常温硬化型無機質コーティング剤を提供することができる。
【００８５】  アルコキシシランの１種もしくは２種以上が４官能及び３官能のアルコキシシランの混合物から成るポリオルガノシロキサンが１０ｗｔ％未満であるとコーティング剤として塗膜を形成することが困難となり、尚且つ光沢も得られない。４５ｗｔ％を超えるとシランリッチとなり、床用としての十分な高硬度や帯電抵抗値も得にくくなる。また、クラックやタイルの反りも発生しやすくなる。４官能：３官能のアルコキシシランの混合比は５：３０〜１０：２５が好ましい。
【００８６】  また、超微粒コロイダルシリカのシリカ平均粒子径が５ｎｍ未満はいまだ市販されておらず、２０ｎｍを超えると分散性が不良となりやすく、自己流動性が劣化して均一な塗布や仕上がりが得られにくくなる。また、粒子径が大きくなると充分高い硬度が得られにくくなる。
【００８７】  また、超微粒コロイダルシリカのシリカ固形分が２０ｗｔ未満であると所望の被膜硬度が得られず、十分な光沢も得られない。また、５０ｗｔ％を超えるとシリカ粒子の均一分散が困難となり、ゲル化などの不都合を招来する。
【００８８】  また、シリカ微粒子を固形分として２０〜５０ｗｔ％分散した超微粒コロイダルシリカが１０未満であると，上記同様所望の被膜硬度が得られず、充分な光沢も得られない。５０ｗｔ％を超えるとシリカ粒子の均一分散が困難となり、自己流動性が不良となりやすい。
【００８９】  また、可撓性付与剤としてシリコーンアルコキシオリゴマー及び／又は２官能アルコキシシランが５ｗｔ％未満であると高硬度の材料設計の仕様となりやすく、可撓性を付与させることが困難となり、クラックやタイルの反りが発生しやすくなる。また、２０ｗｔ％を超えると９Ｈ以上の高硬度の材料にすることが難しくなる。
【００９０】  また、前記超微粒コロイダルシリカとアルコキシシランとの結合剤としてシランカップリング剤が０．５ｗｔ％未満であると、アルコキシシランとシリカ粒子との化学的結合度が不十分となり、コーティング剤の白濁や塗布後に光沢不良などを引き起こす。２．０ｗｔ％を超えるとコーティング剤の特性劣化が懸念される。
【００９１】  さらに、アルコキシシランの加水分解によって生成されるシラノールの縮合反応を促進させる触媒が０．５未満であると、触媒としての機能が不十分で乾燥不良を引き起こし、５ｗｔ％を超えると触媒リッチとなり、急激に反応が促進されるために乾燥が急激に促進されて、特性不良やクラック、密着不良の原因となる。
【００９２】  請求項３の発明は、前記コーティング剤の静電気特性を改善するためにイオン伝導剤、超微粒子の導電性酸化錫粉末、導電性酸化インジウム粉末及びそれを分散した塗料から選ばれる少なくとも１種以上を０．１ｗｔ％〜５．０ｗｔ％添加した請求項１及び２記載の化学床保護用可撓性付与常温硬化型無機質コーティング剤を提供するものである。
【００９３】  この発明においては、前記請求項１記載のコーティング組成において、帯電抵抗が値１×１０１０Ω以下である化学床保護用可撓性付与常温硬化型無機質コーティング剤を提供することができる。
【００９４】  イオン伝導剤や超微粒子の導電性酸化錫粉末と導電性酸化インジウム粉末及びを分散した塗料が０．１ｗｔ％未満であると静電気対策が不十分であり、コーティング剤の帯電抵抗値が１×１０１０Ωを超えて静電気の発生が問題となる。また、５．０ｗｔ％を超えると帯電抵抗値は問題ないがコーティング被膜の硬度不足が懸念される。
【００９５】  請求項４の発明は、少なくとも複数の官能基を含むアルコキシシランから成るポリオルガノシロキサンと、平均径５〜２０ｎｍの超微粒コロイダルシリカとを混合したものを主成分とするコーティング剤であって、粘度が３ｃＳｔ（ｍｍ２／ｓ）以下で床面に流し込んだ時に膜厚が３〜７μｍに自己平滑化するような適切な流動性を有すると共に、硬度が鉛筆硬度で８Ｈを越え、帯電抵抗値が１×１０１０Ω以下である化学床保護用可撓性付与常温硬化型無機質コーティング剤を提供するものである。
【００９６】  この発明においては、特に柔軟性を有するＰタイルや塩ビ系化学床用コーティング剤としてある程度の柔軟性（可撓性）を付与させながら、帯電抵抗値が低く静電気の影響のないと共に、本来の高硬度、耐摩耗性、高自己流動性、高光沢を有していて、硬化時間が短縮でき特別な熱処理装置を必要とせず常温にて乾燥が可能で短時間に硬化させることができ、現場での作業性に優れた化学床保護用可撓性付与常温硬化型無機質コーティング剤を提供することができる。
【００９７】  本発明に用いられる４官能及び３官能アルコキシシランとしては、主にテトラメトキシシラン、メチルトリメトキシシラン、フェニルトリメトキシシラン、テトラエトキシシラン、メチルトリエトキシシラン、フェニルトリエトキシシラン、ヘキシルトリメトキシシラン、ヘキシルトリエトキシシラン、デシルトリメトキシシラン、デシルトリメトキシシラン、トリフルオロプロピルトリメトキシシラン、ヘプタデカトリフルオロデシルトリメトキシシランなどを使用する。
【００９８】  また、可撓性を付与させるために使用する２官能アルコキシシランとしては、ジメチルジメトキシシラン、ジフェニルジメトキシラン、ジメチルジエトキシシラン、ジフェニルジエトキシシランなどを使用する。また、シリコーンアルコキシオリゴマーとしては高分子量体や可とう性付与単位を導入したメチル系オリゴマーを使用した方が望ましい。高分子量体のメチル系オリゴマーは添加量を増やすと粘度の上昇を招く恐れがあるために、少量の添加でなければならない。
【００９９】  シランカップリング剤としては、官能基がビニル基、エポキシ基、アミノ基などのものを使用して主にビニルトリクロルシラン、ビニルトリメトキシシラン、ビニルトリエトキシシラン、２−（３．４エポキシシクロヘキシル）エチルトリメトキシシラン、３−グリシドキシプロピルトリメトキシシラン、３−グリシドキプロピルメチルジエトキシシラン、３−グリシドキシプロピルトリエトキシシラン、Ｎ−２（アミノエチル）３−アミノプロピルメチルジメトシキシラン、Ｎ−２（アミノエチル）３−アミノプロピルトリメトキシシラン、Ｎ−２（アミノエチル）３−アミノプロピルトリエトキシシラン、３−アミノプロピルトリメトキシシラン、３−アミノプロピルトリエトキシシランなどを使用する。
【０１００】  高硬度を保有させるために使用するコロイダルシリカは有機溶剤に分散したタイプ、例えば分散媒としてメタノール系、イソプロパノール系、エチレングリコール系、ジメチルアセトアミド系、メチルエチルケトン系、メチルエチル系、キシレンｎ−ブタノール系、メチルイソブチル系を使用する。また水分散型コロイダルシリカも使用する。いずれも粒子径が５ｎｍ〜２０ｎｍである。
【０１０１】  触媒としてはリン酸系やチタン系触媒（有機チタネート）などを使用する。リン酸系はアルコール（イソピロピルアルコールなど）で希釈されたもので固形分の割合が２０〜３０％のものを使用する。また、チタン系触媒としては有機チタネートなどを使用し、主にテトラ−ｉ−プロポキシチタン、テトラーｎ−プトキシチタン、テトラキス（２−エチルヘキシルオキシ）チタン、テトラステアリルオキシチタン、ジーｉ−プロポキシ・ビス（アセチルアセトナト）チタン、ジーｎ−プトキシ・ビス（トリエタノールアミナト）チタン、チタニウムーｉ−プロポキシオクチレングリコート、チタニウムステアレートなどをアルコールなどで５０％位に希釈したものを使用し、いずれも重量比で０．１ｗｔ％〜５．０ｗｔ％添加する。
【発明を実施するための形態】
【０１０２】  本発明の実施例では、アルコキシシランの１種もしくは２種以上が４官能及び３官能のアルコキシシランから成るポリオルガノシロキサン１０〜４５ｗｔ％と、平均粒径５〜２０ｎｍの超微粒コロイダルシリカ１０〜５０ｗｔ％とを混合した主成分とした。
【０１０３】  この主成分に対し、可撓性付与剤としてシリコーンアルコキシオリゴマー及び／又は２官能アルコキシシランを２〜２０ｗｔ％と、前記シリカ粒子とアルコキシシランとの結合剤としてシランカップリング剤０．５〜２．０ｗｔ％と、アルコキシシランの加水分解によって生成されるシラノールの縮合反応を促進させる触媒を０．５〜５ｗｔ％とを配合した。前記シリコーンアルコキシオリゴマーは分子末端がアルコキシシリル基（＝Ｓｉ−ＯＲ）で封鎖された低分子のアルコキシオリゴマーである。このような低分子のアルコキシオリゴマーを使用することによりコーティング剤の粘度上昇を防ぐメリットがある。
【０１０４】  さらに、前記コーティング剤の静電気特性を改善するためにイオン伝導剤や超微粒子の導電性酸化錫粉末と導電性酸化インジウム粉末及びこれを分散した塗料を０．１ｗｔ％〜５．０ｗｔ％添加した。これらの配合割合を第１表に示す。
【０１０５】  尚、可撓性付与剤として、前記シリコーンアルコキシオリゴマー及び／又は２官能アルコキシシランを使用するが、特にメチル及びメチル・フェニル有機置換基シリコーンアルコキシオリゴマーが望ましい。シリコーンアルコキシオリゴマーは、特に有機置換基がメチル基やメチルフェニル基のものが良好である。メチル基を有機置換基とするシリコーンレンジは光やオゾンによる劣化を受けにくく、加水分解反応性に優れているために、触媒を併用すれば耐候性に優れた仕様とすることができる。被膜に柔軟性や可撓性を持たせるには高分子量体や可撓性付与単位を導入したメチル系シリコーンアルコキシオリゴマーが望ましい。また、フェニル基を含有するメチルフェニルオリゴマーは硬さ調整剤として使用されることが多く、いろいろな樹脂との相溶性も良い。従ってこのようなシリコーンアルコキシオリゴマーが特に望ましい。
【０１０６】
2010163584.tif 000002
2010163584.tif 000003
【０１０７】  上記第１表の試料１〜１９のコーティング剤を塩ビ系タイルに塗布して、以下の方法により塗膜評価を行いない第２表に示す。
（１）自己平滑性（粘度；３ｃＳｔ（ｍｍ２／ｓ））；粘度の測定方法ＪＩＳ  Ｋ５６００−２−２のフローカップ法に準じて行った。
（２）指触乾燥性（時間）；ＪＩＳ  Ｋ５４００に準ずる。塩ビシート面に塗布された後、塗面の中央に指先で軽く触れて、指先が汚れない状態に塗膜が形成されるまでの乾燥時間を示した。
（３）光沢度；ＪＩＳ  Ｋ５４００に準ずる。鏡面光沢測定装置を用い、入射角と反射角とが６０度の時の反射率を測定し、鏡面光沢度の基準面の光沢度を１００とした場合の百分率で示した。
（４）鉛筆強度；ＪＩＳ  Ｋ−５４００に準ずる。試験片を水平な台の上に塗膜面を上向きにして固定して約４５度の角度で鉛筆を持ち、芯が折れない程度に出来るだけ強く塗膜面に押し付けながら、試験者の前方に均一な速さで約１ｃｍ位押し出して塗膜面を引っ掻く。塗膜面の破れに生じない最も硬い鉛筆の硬度記号を示した。
（５）塗布厚；試験片の施工前後の厚みをマイクロメーターか三次元測定機にて測定した。尚、測定は塗布後、約１日経過後のものについて行った。
（６）密着性；ＪＩＳ  Ｋ５４００記載の碁盤目法に準じ、試験片の塗面に対し１ｃｍ２中に１ｍｍ２の碁盤目を１００個切り、これにセロファンテープを圧着してから剥離し、１００個のうちの残存数から、ＪＩＳ  Ｋ５４００に示す１０を最良評価点数に基づき判定した。
（７）クラックの有無；塩ビタイルに塗布後、常温２５℃で約１週間放置して塩ビタイルの表面にクラックの発生があるかどうかを観察する。
【０１０８】
2010163584.tif 000004
【０１０９】  第２表から理解されるように、試料１〜３のものは４官能及び３官能アルコキシシランのみによる結果で、流動性（粘度）が１．３〜１．４ｃＳｔ（ｍｍ２／ｓ）と３ｃＳｔ（ｍｍ２／ｓ）以下で低く自己平滑性に優れているために表面光沢度も８０を越える値が得られるが、可撓性が付与させていないためにタイルの反りが激しく、試料１〜３についてはクラック又は微クラックが発生した。
【０１１０】  それに比較して試料４〜５につては、可撓性としてシリコーンアルコキシオリゴマーをパラメーターにして評価を行った。その結果、シリコーンアルコキシオリゴマーの添加量を５％から１０％に増やしていくと、可撓性は改善されてクラックの発生が抑制することが出来たが多少粘度は上昇した。また、硬度は８Ｈ位と硬度劣化を起こすことが分かった。
【０１１１】  試料６〜９については、２官能のアルコキシシランをパラメーターにして評価したところ、流動性、光沢値、硬度、塗膜厚み、密着性とも良好な結果が得られた。但し、試料９の硬度は８Ｈまで劣化してしまうことが分かった。
【０１１２】  試料１０から１４はコロイダルシリカをパラメーターにして評価した時の結果である。水溶性タイプのコロイダルシリカを２０〜５０％に増やした結果では多少の流動性や光沢度の差はあるものの、良好な結果が得られた。溶剤系のコロイダルシリカについても良好な結果が得られた。
【０１１３】  試料１５〜１９については、硬化触媒とシランカップリング剤の添加量をパラメーターにして評価した結果である。触媒としてリン酸系の添加量を増やしていくと、指触乾燥が大幅に短縮することが可能で、５％の添加量においては約２０分位で指触乾燥することができる。一方、有機チタネートの場合も同様に添加量を増やしていくことで指触乾燥を短縮出来る。また、シランカップリング剤を２％から０．５％の範囲で添加量を変えてテストしたが特に粘度、硬度、光沢度などに顕著な差は見られなかった。
【実験例２】
【０１１４】  第１表の試料１６の基本組成に対し、静電気特性を改善するためにイオン伝導剤、超微粒子の導電性酸化錫粉末及び導電性酸化インジウム粉末を加えて一般帯電物の表面電位の測定により帯電抵抗値の測定を行った。
【０１１５】
2010163584.tif 000005
【０１１６】  上記第３表の試料２０〜２９について、コーティング層の帯電抵抗値を上記一般帯電物の表面電位の測定により測定した。イオン導電剤、導電性酸化錫粉末、導電性インジウム粉末とも添加量０．５％では１×１０１０Ωであったが、添加量を１．０％以上に増やすと１×１０９Ωと帯電抵抗値が低くなることが理解される。
【発明の効果】
【０１１７】  本発明においては、超微粒コロイダルシリカを使用することによりシリカ粒子の硬度によって高硬度化が可能となる。また、超微粒子シリカを含むコロイダルシリカは粘度が低く、このコロイダルシリカをアルコキシシランの１種もしくは２種以上が４官能及び３官能のアルコキシシランの混合物から成るポリオルガノシロキサンと混合して使用すると、粘度が３ｃＳｔ（ｍｍ２／ｓ）以下で床面に流し込んだ時に膜厚が３〜７μｍに自己平滑化する適切な流動性を有し、高硬度で超薄膜の化学床保護用可撓性付与常温硬化型無機質コーティング剤を提供することができる。さらに、塗膜後９０分若しくはそれ以内に指触乾燥し、硬度が鉛筆硬度で８Ｈを越え、光沢が６０％以上の化学床保護用可撓性付与常温硬化型無機質コーティング剤を得ることができる。
【０１１８】  また、上記主成分に対し、少なくとも化学床用として可撓性を付与させるためにシリコーンアルコキシオリゴマー及び／又は２官能のアルコキシシランを混合するため、被膜の可撓性付与が充分で柔軟性を有する化学床保護用基材への密着性が良好であってクラックやひび割れが発生しない化学床保護用可撓性付与常温硬化型無機質コーティング剤を得ることができる。
【０１１９】  また、上記主成分に対して、前記コーティング剤の静電気特性を改善するためにイオン伝導剤、超微粒子の導電性酸化錫粉末、導電性酸化インジウム粉末及びそれを分散した塗料から選ばれる少なくとも１種以上を０．１ｗｔ％〜５．０ｗｔ％添加するため、帯電抵抗が値１×１０１０Ω以下である化学床保護用可撓性付与常温硬化型無機質コーティング剤を得ることができる。
【０１２０】  さらに、柔軟性を有するＰタイルや塩ビ系化学床用コーティング剤としてある程度の柔軟性（可撓性）を付与させながら、帯電抵抗値が低く静電気の影響がないと共に、本来の高硬度、耐摩耗性、高自己流動性、高光沢を有していて、硬化時間が短縮でき特別な熱処理装置を必要とせず常温にて乾燥が可能で短時間に硬化させることができ、現場での作業性に優れた化学床保護用可撓性付与常温硬化型無機質コーティング剤を得ることができる。